КРУЧЕНАЯ МАЛОРАСТЯЖИМАЯ ПРЯЖА, СПОСОБ ЕЕ ИЗГОТОВЛЕНИЯ И ИЗДЕЛИЕ ИЗ НЕЕ

1. Крученая малорастяжимая пряжа, состоящая из скрученной комбинации одного или нескольких полиолефиновых волокон с прочностью на разрыв примерно 7 г/денье или более и модулем при растяжении примерно 150 г/денье или более и одного или нескольких малорастяжимых армирующих волокон, причем одно или несколько малорастяжимых армирующих волокон характеризуются удлинением примерно на 3,0% или менее при нагрузке, составляющей 50% от максимальной прочности волокна на растяжение, в течение 200 ч при комнатной температуре, определенными способом тестирования по ASTM D6992.
2. Крученая малорастяжимая пряжа по п.1, в которой указанные одно или несколько малорастяжимых армирующих волокон характеризуются удлинением примерно на 2,0% или менее при нагрузке, равной 50% от максимальной прочности волокна на растяжение, в течение 200 ч при комнатной температуре, определенными способом тестирования по ASTM D6992.
3. Крученая малорастяжимая пряжа по п.1, в которой указанные одно или несколько малорастяжимых армирующих волокон включают арамидные волокна, углеродные волокна, стекловолокна, полиэфирные волокна или их комбинацию.
4. Крученая малорастяжимая пряжа по п.1, в которой указанные одно или несколько полиолефиновых волокон включают скрученный пучок полиолефиновых волокон или в которой одно или несколько малорастяжимых армирующих волокон включают скрученный пучок малорастяжимых армирующих волокон или в которой как указанные одно или несколько полиолефиновых волокон включают скрученный пучок полиолефиновых волокон, так и указанные одно или несколько малорастяжимых армирующих волокон включают скрученный пучок малорастяжимых армирующих волокон.
5. Крученая малорастяжимая пряжа по п.1, в которой малорастяжимые армирующие волокна скручены с полиолефиновыми волокнами при кратности скручивания примерно 0,5-3 скруток указанных одного или нескольких малорастяжимых армирующих волокон на дюйм (на 2,5 см) указанных одного или нескольких полиолефиновых волокон.
6. Крученая малорастяжимая пряжа по п.1, которая содержит малорастяжимое волокно в количестве примерно 10-45 мас.% от указанной пряжи.
7. Изделие из нескольких видов крученой малорастяжимой пряжи, причем указанная пряжа состоит из скрученной комбинации одного или нескольких полиолефиновых волокон с прочностью на разрыв примерно 7 г/денье или более и модулем при растяжении примерно 150 г/денье или более и одного или нескольких малорастяжимых армирующих волокон, которые характеризуются удлинением примерно на 3,0% или менее при нагрузке, равной 50% от максимальной прочности волокна на растяжение, в течение 200 ч при комнатной температуре, определенными способом тестирования по ASTM D6992.
8. Изделие по п.7, которое содержит нетканый материал.
9. Изделие по п.7, которое включает трубчатую структуру.
10. Способ изготовления крученой малорастяжимой пряжи, включающий:
a) получение одного или нескольких полиолефиновых волокон с прочностью на разрыв примерно 7 г/денье или более и модулем при растяжении примерно 150 г/денье или более;
b) получение одного или нескольких малорастяжимых армирующих волокон, которые характеризуются удлинением примерно на 3,0% или менее при нагрузке, равной 50% от максимальной прочности волокна на растяжение, в течение 200 ч при комнатной температуре, определенными способом тестирования по ASTM D6992.; и
с) скручивание указанных полиолефиновых волокон и малорастяжимых армирующих волокон вместе при кратности скручивания по меньшей мере примерно 0,5 скруток указанных одного или нескольких малорастяжимых армирующих волокон на дюйм (на 2,5 см) указанных одного или нескольких полиолефиновых волокон.
11. Способ формирования изделия из пряжи, включающий получение одного или нескольких видов крученой малорастяжимой пряжи по п.1 и формирование изделия из нее.